(57)【要約】      （修正有）【課題】モンモリロナイトを主成分とするベントナイトからのシリカ水和物の除去方法の提供の。【解決手段】ベントナイトとナトリウム化合物を蒸溜水又は脱イオン水に入れてスラリーを製造した後、超音波を照射するステップと、前記超音波が照射されたスラリーに蒸溜水は脱イオン水を添加して希釈させた後、遠心分離するステップと、及び前記遠心分離により得られた上澄液を乾燥させるステップと、を含むベントナイトからシリカ水和物の除去方法。前記ナトリウム化合物がＮａ２ＣＯ３、Ｎａ２ＨＣＯ３又は（ＮａＰＯ３）６から選択され１種であり、ベントナイトに対して、０．０４〜０．０９の重量比で、添加することが好ましい、ベントナイトからシリカ水和物を除去する方法。【選択図】図１
2016128375.tif 000002
【特許請求の範囲】
【請求項１】
ベントナイトとナトリウム化合物を蒸溜水または脱イオン水に入れてスラリーを製造した後、超音波を照射するステップと、
前記超音波が照射されたスラリーに蒸溜水または脱イオン水を添加して希釈させた後、遠心分離するステップと、
前記遠心分離により得られた上澄液を乾燥させるステップと、
を含むことを特徴とする、ベントナイトからシリカ水和物の除去方法。
【請求項２】
前記ベントナイトは蒸溜水または脱イオン水での濃度が３．０〜９．０重量％になるように含むことを特徴とする、請求項１に記載のベントナイトからシリカ水和物の除去方法。
【請求項３】
前記ナトリウム化合物はＮａ２ＣＯ３、ＮａＨＣＯ３、及び（ＮａＰＯ３）６からなる群から選択される１種であることを特徴とする、請求項１に記載のベントナイトからシリカ水和物の除去方法。
【請求項４】
前記ナトリウム化合物はベントナイトに対して０．０４〜０．０９の重量比で添加されることを特徴とする、請求項１に記載のベントナイトからシリカ水和物の除去方法。
【請求項５】
前記ナトリウム化合物がＮａ２ＣＯ３の場合、ベントナイトに対して０．０４〜０．０５の重量比で添加されることを特徴とする、請求項１に記載のベントナイトからシリカ水和物の除去方法。
【請求項６】
前記ナトリウム化合物がＮａＨＣＯ３の場合、ベントナイトに対して０．０６〜０．０７の重量比で添加されることを特徴とする、請求項１に記載のベントナイトからシリカ水和物の除去方法。
【請求項７】
前記ナトリウム化合物が（ＮａＰＯ３）６の場合、ベントナイトに対して０．０７〜０．０９の重量比で添加されることを特徴とする、請求項１に記載のベントナイトからシリカ水和物の除去方法。
【請求項８】
前記超音波は２０ｋＨｚの周波数を有し、５００〜７００Ｗのエネルギーで１０〜２０分間照射されることを特徴とする、請求項１に記載のベントナイトからシリカ水和物の除去方法。
【請求項９】
前記超音波照射後、蒸溜水または脱イオン水はスラリーの濃度が０．７５〜１．５重量％になるように添加されることを特徴とする、請求項１に記載のベントナイトからシリカ水和物の除去方法。
【請求項１０】
前記遠心分離は１０，０００〜１２，０００ｒｐｍで３０分間遂行されることを特徴とする、請求項１に記載のベントナイトからシリカ水和物の除去方法。
【請求項１１】
ベントナイトを前処理するステップと、
前記前処理されたベントナイトにナトリウム化合物を添加し、蒸溜水または脱イオン水に入れた後、超音波を照射するステップと、
前記超音波が照射されたスラリーに蒸溜水または脱イオン水を添加して希釈させた後、遠心分離するステップと、
前記遠心分離により得られた上澄液を乾燥させるステップと、
を含むことを特徴とする、ベントナイトからシリカ水和物の除去方法。
【請求項１２】
前記前処理はベントナイトを乾燥させ、解碎（scrubbing）した後、水飛し、乾燥させる工程を含むことを特徴とする、請求項１１に記載のベントナイトからシリカ水和物の除去方法。
【請求項１３】
前記前処理されたベントナイトは蒸溜水または脱イオン水での濃度が３．０〜９．０重量％になるように含まれることを特徴とする、請求項１１に記載のベントナイトからシリカ水和物の除去方法。
【請求項１４】
前記ナトリウム化合物はＮａ２ＣＯ３、ＮａＨＣＯ３、及び（ＮａＰＯ３）６からなる群から選択される１種であることを特徴とする、請求項１１に記載のベントナイトからシリカ水和物の除去方法。
【請求項１５】
前記ナトリウム化合物は前処理されたベントナイトに対して０．０４〜０．０９の重量比で添加されることを特徴とする、請求項１１に記載のベントナイトからシリカ水和物の除去方法。
【請求項１６】
前記超音波は２０ｋＨｚの周波数を有し、５００〜７００Ｗのエネルギーで１０〜２０分間照射されることを特徴とする、請求項１１に記載のベントナイトからシリカ水和物の除去方法。
【請求項１７】
前記超音波照射後、蒸溜水または脱イオン水はスラリーでの前処理されたベントナイト濃度が０．７５〜１．５重量％になるように添加されることを特徴とする、請求項１１に記載のベントナイトからシリカ水和物の除去方法。
【請求項１８】
前記遠心分離は１０，０００〜１２，０００ｒｐｍで３０分間遂行されることを特徴とする、請求項１１に記載のベントナイトからシリカ水和物の除去方法。
【発明の詳細な説明】
【技術分野】
【０００１】
本発明はナトリウム化合物及び超音波照射を用いてベントナイトに含まれたシリカ水和物を除去する方法に関するものである。
【背景技術】
【０００２】
ベントナイト（bentonite）は陽イオン置換能、粘結性、水和、及び膨潤性などが他の鉱物に比べて非常に良好であるので、粘結特性を用いた鋳物産業での粘結材、膨潤特性を用いた土木工事材料、農薬添加剤に使われており、最近には有機−無機ナノ複合材の素材として脚光を浴びている実状である。また、ベントナイトに含まれているモンモリロナイトの鉱物学的特性を用いる新たな用途である製紙、ペイント、廃水処理、高分子工業などの化学工業分野で需要が増加している趨勢であるが、このような用途に使用するためには前記ベントナイトのうちに含まれているモンモリロナイトを選別的に分離・回収することが必須である。
【０００３】
一方、天然のベントナイト鉱物は主成分鉱物であるモンモリロナイト鉱物の以外に石英、ゼオライト、雲母類、高嶺土、イルライト、石膏、方解石などの鉱物を不純鉱物として含有しているため、このような不純鉱物はベントナイトを使用するに当たってさまざまな制約要因として作用するようになる。そして、ベントナイト鉱物に挟在された不純鉱物はベントナイト鉱物の生成時期に如何なる地質変化を受けて、周辺鉱物環境がどうだったかによって多様に構成され、主なベントナイト鉱物の粒子サイズが微粒の粘土鉱物であるという特徴があるので、周辺の不純物の種類、混入程度、及び分布特性によって相異する。
【０００４】
ベントナイトのうちからモンモリロナイト鉱物を分離・選別する方法には、ベントナイト原鉱に水を添加して鉱液を作って、前記鉱液を撹拌機内でインペラの回転力により解碎させた後、一定のサイズの篩目を有する篩を通過させて微粒産物を回収する四分分離法と、ベントナイト原鉱を水と混合して撹拌させた後、浮遊する産物を水流により運搬して回収する水飛方法と、鉱液をサイクロンを通過させて微粒産物のみを回収するサイクロン法などがある。しかしながら、前記のような方法はベントナイトのうちに含まれているモンモリロナイト鉱物を分離・選別することにある程度の効果はあるが、モンモリロナイト鉱物の回収率が低く、純粋なモンモリロナイト鉱物のみを分離回収することはほとんど不可能な問題があるだけでなく、解碎工程で多い時間及びエネルギーを必要とし、分離工程で多量の水が添加されるので、これに伴う脱水及び後処理工程が非常に複雑になって処理費用が上昇する問題点を有している。
【０００５】
また、モンモリロナイトを主成分とするベントナイトを化粧品、食品、医薬品などの人体に使用する時、モンモリロナイトに含まれたシリカ水和物によって癌などのさまざまな疾病を誘発することがあるので、ベントナイトに含まれたシリカ水和物を除去する方法が必要である。
【０００６】
これと関連した先行文献には、大韓民国公開特許第１０−２００１−００７９４７３号（２００１．０８．２２．公開）に開示されている“食品及び医薬品の用途として、数多い種類のコロイド性微量ミネラルが含まれているベントナイト（または、モンモリロナイト）”がある。
【発明の概要】
【発明が解決しようとする課題】
【０００７】
本発明の目的は、ナトリウム化合物及び超音波照射を用いて簡単な方法によりベントナイトに含まれたシリカ水和物を除去する方法を提供することにある。
【０００８】
本発明が解決しようとする課題は、以上で言及した課題に制限されず、言及されていない更に他の課題は以下の記載から当業者に明確に理解されることができる。
【課題を解決するための手段】
【０００９】
前記の課題を解決するために、本発明はベントナイトとナトリウム化合物を蒸溜水または脱イオン水に入れてスラリーを製造した後、超音波を照射するステップ；前記超音波が照射されたスラリーに蒸溜水または脱イオン水を添加して希釈させた後、遠心分離するステップ；及び前記遠心分離により得られた上澄液を乾燥させるステップ；を含むベントナイトからシリカ水和物の除去方法を提供する。
【００１０】
また、本発明はベントナイトを前処理するステップ；前記前処理されたベントナイトにナトリウム化合物を添加し、蒸溜水または脱イオン水を入れてスラリーを製造した後、超音波を照射するステップ；前記超音波が照射されたスラリーに蒸溜水または脱イオン水を添加して希釈させた後、遠心分離するステップ；及び前記遠心分離により得られた上澄液を乾燥させるステップ；を含むベントナイトからシリカ水和物の除去方法を提供する。
【発明の効果】
【００１１】
本発明によれば、ベントナイトの主成分であるモンモリロナイトを化粧品、食品、医薬品などの人体に使用する場合、モンモリロナイトに含まれたシリカ水和物によって癌などのさまざまな疾病を誘発することがあるので、ナトリウム化合物を用いてＣａ−ベントナイトをＮａ−ベントナイトに活性化させることによって、板状構造の間に存在するシリカ水和物などの不純鉱物を全てベントナイト粒子の表面に露出させることができる。
【００１２】
また、ベントナイトに超音波を照射してモンモリロナイトと分離し、これを遠心分離する工程によりシリカ水和物を９５〜１００％に除去することができるので、化粧品、食品、医薬品などに有用に使用することができる。
【図面の簡単な説明】
【００１３】
【図１】本発明に係るベントナイトからシリカ水和物の除去方法を示すフローチャートである。
【図２】本発明に係るベントナイトからシリカ水和物の除去方法における遠心分離により得られた上澄液を乾燥させた後のＸＲＤ結果である。
【図３】本発明に係るベントナイトからシリカ水和物の除去方法における遠心分離により得られた沈殿物を乾燥させた後のＸＲＤ結果である。
【図４】本発明に係るベントナイトからシリカ水和物の除去方法におけるナトリウム化合物の添加量に従うベントナイトのＸＲＤ結果である。
【図５】本発明に係るベントナイトからシリカ水和物の除去方法におけるナトリウム化合物の添加量に従う面間距離を示すグラフである。
【図６】本発明に係るベントナイトからシリカ水和物の除去方法におけるナトリウム化合物の添加有無及び超音波照射時間に従う高純度ベントナイトの回収率を示すグラフである。
【図７】ベントナイトの処理方法に従う高純度ベントナイトの回収量を示すグラフである。
【発明を実施するための形態】
【００１４】
以下、添付した図面を参照しつつ本発明に係る好ましい実施形態を詳細に説明する。
【００１５】
本発明の利点及び特徴、そしてそれを達成する方法は、添付した図面と共に詳細に後述する実施形態を参照すれば明確になる。
【００１６】
しかしながら、本発明は以下に開示される実施形態により限定されるものでなく、互いに異なる多様な形態に具現されるものであり、単に本実施形態は本発明の開示が完全であるようにし、本発明が属する技術分野で通常の知識を有する者に発明の範疇を完全に知らせるために提供されるものであり、本発明は請求項の範疇により定義されるだけである。
【００１７】
また、本発明を説明するに当たって関連した公知技術などが本発明の要旨を曖昧にすることがあると判断される場合、それに関する詳細な説明は省略する。
【００１８】
本発明は、ベントナイトとナトリウム化合物を蒸溜水または脱イオン水に入れてスラリーを製造した後、超音波を照射するステップ；前記超音波が照射されたスラリーに蒸溜水または脱イオン水を添加して希釈させた後、遠心分離するステップ；及び前記遠心分離により得られた上澄液を乾燥させるステップ；を含むベントナイトからシリカ水和物の除去方法を提供する。
【００１９】
本発明に係るベントナイトからシリカ水和物の除去方法は、ベントナイトの主成分であるモンモリロナイトを化粧品、食品、医薬品などの人体に使用する場合、モンモリロナイトに含まれたシリカ水和物によって癌などのさまざまな疾病を誘発することがあるので、ナトリウム化合物を用いてＣａ−ベントナイトをＮａ−ベントナイトに活性化させることによって、板状構造の間に存在するシリカ水和物などの不純鉱物を全てベントナイト粒子の表面に露出させることができる。また、ベントナイトに超音波を照射してモンモリロナイトと分離し、これを遠心分離する工程によりシリカ水和物を９５〜１００％に除去することができるので、化粧品、食品、医薬品などに有用に使用することができる。
【００２０】
図１は、本発明に係るベントナイトからシリカ水和物の除去方法を示すフローチャートである。以下、図１を参考して本発明を詳細に説明する。
【００２１】
本発明に係るベントナイトからシリカ水和物の除去方法は、ベントナイトとナトリウム化合物を蒸溜水または脱イオン水に入れてスラリーを製造した後、超音波を照射するステップ（Ｓ１０）を含む。
【００２２】
前記ベントナイトは、蒸溜水または脱イオン水での濃度が３．０〜９．０重量％になるように含まれることが好ましい。前記濃度が３．０重量％未満の場合には超音波照射時、ベントナイト粒子と超音波の気泡または粒子相互間の衝突機会が低くてシリカ水和物を分離させる効果が低くなり、最終的に得られる高純度ベントナイトの量が減少する問題があり、９．０重量％を超過する場合には、スラリーの流動性が顕著に減少して、今後、超音波効果が低いという問題がある。
【００２３】
また、前記ナトリウム化合物はＮａ２ＣＯ３、ＮａＨＣＯ３、及び（ＮａＰＯ３）６からなる群から選択される１種を使用することができる。本発明は、前述した種類のナトリウム化合物を使用することによって、Ｃａ形態のベントナイトをＮａ形態のベントナイトに活性化させることができ、Ｎａ形態のベントナイトが有する向上した膨潤性を用いてベントナイト層の間に分布するシリカ水和物を効率よく除去することができる。
【００２４】
前記ナトリウム化合物は、以下の実験例１から分かるように、ベントナイトのＣＥＣ値の９０％以上添加されれば、ＸＲＤピークの位置が変化せず、面間距離が一定に維持されて、これを換算した値が適切な添加量である。したがって、ナトリウム化合物はベントナイトに対して０．０４〜０．０９の重量比で添加されることが好ましい。具体的に、ナトリウム化合物がＮａ２ＣＯ３の場合、ベントナイトに対して０．０４〜０．０５の重量比で添加されることが好ましく、ＮａＨＣＯ３の場合、ベントナイトに対して０．０６〜０．０７の重量比で添加されることが好ましく、（ＮａＰＯ３）６の場合、ベントナイトに対して０．０７〜０．０９の重量比で添加されることが好ましい。前記重量比が０．０４未満添加される場合には、ベントナイト層の間に存在するＣａをＮａに完全に置換させられなくて、膨潤性が低くて層間に存在するシリカ水和物が外部に十分に露出させられない問題があり、０．０９を超過する場合には、ナトリウム化合物の添加量が多くなって余分のＮａが最終産物に残留する問題がある。
【００２５】
また、前記超音波は２０ｋＨｚの周波数を有し、５００〜７００Ｗのエネルギーで１０〜２０分間照射することが好ましい。前記超音波が５００Ｗ未満に照射される場合にはベントナイトとシリカ水和物との分離効率が低くなる問題があり、７００Ｗを超過する場合にはスラリーが強く搖動して作業性が劣って、エネルギー消費が多過ぎ、超音波発生部の摩耗が容易に起こって、スラリーに不純物が混入する問題がある。
【００２６】
次に、本発明に係るベントナイトからシリカ水和物の除去方法は、前記超音波が照射されたスラリーに蒸溜水または脱イオン水を添加して希釈させた後、遠心分離するステップ（Ｓ２０）を含む。
【００２７】
前記超音波照射後、蒸溜水または脱イオン水はスラリーの濃度が０．７５〜１．５重量％になるように添加されることが好ましい。前記濃度が０．７５重量％未満の場合にはスラリー量が増加して遠心分離回数が増加する問題があり、１．５重量％を超過する場合には、スラリー内に存在する粒子相互間の干渉により分離効率が低下する問題がある。
【００２８】
また、前記遠心分離は１０，０００〜１２，０００ｒｐｍで３０分間遂行されることが好ましい。前記遠心分離が１０，０００ｒｐｍ未満に遂行される場合にはベントナイトに含まれたシリカ水和物が除去されない問題があり、１２，０００ｒｐｍを超過する場合には、ベントナイトの実収率が減少する問題がある。
【００２９】
本発明に係るベントナイトからシリカ水和物の除去方法は、前記遠心分離により得られた上澄液を乾燥させるステップ（Ｓ３０）を含む。
【００３０】
本発明に係るベントナイトからシリカ水和物の除去方法における遠心分離を遂行すれば液体（上澄液）と固体（沈殿物）とに分離され、分離された上澄液にはシリカ水和物が除去されたモンモリロナイトのみが存在するようになり、これを乾燥させることによってシリカ水和物が除去された高純度のモンモリロナイトを得ることができる。
【００３１】
また、本発明はベントナイトを前処理するステップ；前記前処理されたベントナイトにナトリウム化合物を添加し、蒸溜水または脱イオン水に入れた後、超音波を照射するステップ；前記超音波が照射されたスラリーに蒸溜水または脱イオン水を添加して希釈させた後、遠心分離するステップ；及び前記遠心分離により得られた上澄液を乾燥させるステップ；を含むベントナイトからシリカ水和物の除去方法を提供する。
【００３２】
天然のベントナイト鉱物は主成分鉱物であるモンモリロナイト鉱物の以外に、石英、ゼオライト、雲母類、高嶺土、イルライト、石膏、方解石などの鉱物を不純鉱物として含有しているので、このような不純鉱物は除去するためにベントナイトを前処理することができ、前処理を遂行してベントナイトからモンモリロナイトのみを回収することができる。
【００３３】
本発明に係るベントナイトからシリカ水和物の除去方法において、前記前処理はベントナイトを乾燥させ、解碎（scrubbing）した後、水飛し、乾燥させる工程を含む。
【００３４】
この際、前記前処理されたベントナイトは蒸溜水または脱イオン水での濃度が３．０〜９．０重量％になるように含まれる。
【００３５】
また、前記ナトリウム化合物はＮａ２ＣＯ３、ＮａＨＣＯ３、及び（ＮａＰＯ３）６からなる群から選択される１種を使用することができ、前記ナトリウム化合物は前処理されたベントナイトに対して０．０４〜０．０９の重量比で添加されることが好ましい。以下、構成は前述した通りである。
【００３６】
実施形態１：ベントナイトからシリカ水和物の除去１
１０．５ｇのベントナイトと０．４８ｇのＮａ２ＣＯ３を３５０ｍｌの蒸溜水に入れて３重量％のスラリーに製造した後、２０ｋＨｚ周波数で５００Ｗの超音波を１０分間照射した。超音波照射後、３５０ｍｌのスラリーに１，０５０ｍｌの蒸溜水を入れてスラリー濃度が０．７５％になるように希釈させた後、希釈されたスラリーを４等分して４，０００ｒｐｍ、６，０００ｒｐｍ、８，０００ｒｐｍ、及び１０，０００ｒｐｍで３０分間遠心分離させた。遠心分離後、得られた上澄液を乾燥させてシリカ水和物が除去された高純度モンモリロナイトを得た。
【００３７】
図２は、本発明に係るベントナイトからシリカ水和物の除去方法における遠心分離後、得られた上澄液を乾燥させた後のＸＲＤ結果である。図２の（ａ）、（ｂ）、（ｃ）及び（ｄ）は各々遠心分離を４，０００ｒｐｍ、６，０００ｒｐｍ、８，０００ｒｐｍ、１０，０００ｒｐｍで遂行したＸＲＤ結果である。図２に示すように、１０，０００ｒｐｍでは液体にシリカ水和物（ＳｉＯ２・ｎＨ２Ｏ、ｏｐａｌ ＣＴ）が観察されていないことから見て、大部分が固液分離時に沈殿物に移動したことが分かる。したがって、ナトリウム化合物を用いると共に、超音波照射工程を通じて固液分離により得られた液体にはモンモリロナイトのみが存在してシリカ水和物が除去されたことが分かる。
【００３８】
図３は、本発明に係るベントナイトからシリカ水和物の除去方法における遠心分離により得られた沈殿物を乾燥させた後のＸＲＤ結果である。図３に示すように、沈殿物にはシリカ水和物の他にもベントナイトに混在されていたクォーツ（quartz）と長石（feldspar）などの不純鉱物のピークが表れることが分かり、Ｎａ２ＣＯ３により生成された炭酸カルシウム（ＣａＣＯ３）も検出された。
【００３９】
実施形態２：ベントナイトからシリカ水和物の除去２
ベントナイトを乾燥させ、解碎した後、比重選別し、乾燥させる工程を遂行してベントナイトを前処理したことを除いては、前記実施形態１と同一な方法によりベントナイトからシリカ水和物を除去した。
【００４０】
比較例１：ベントナイト処理１
１０．５ｇのベントナイトを３５０ｍｌの蒸溜水に入れてスラリーに作った後、６０分間機械的に撹拌し、１０，０００ｒｐｍで３０分間遠心分離した。遠心分離後、得られた液体を乾燥させた。
【００４１】
比較例２：ベントナイト処理２
１０．５ｇのベントナイトと０．４８ｇのＮａ２ＣＯ３を３５０ｍｌの蒸溜水に入れて１０，０００ｒｐｍで３０分間遠心分離した。遠心分離後、得られた液体を乾燥させた。
【００４２】
比較例３：ベントナイト処理３
１０．５ｇのベントナイトを３５０ｍｌの蒸溜水に入れて２０ｋＨｚ周波数で２４０Ｗの超音波を１０分間照射した後、１０，０００ｒｐｍで３０分間遠心分離した。遠心分離後、得られた液体を乾燥させた。
【００４３】
実験例１：ナトリウム化合物の添加量分析
本発明に係るベントナイトからシリカ水和物の除去方法におけるナトリウム化合物の添加量を決定するためにＸＲＤ及び面間距離変化を分析し、その結果を図４及び図５に示した。
【００４４】
アルカリ活性化のために適正量のナトリウム化合物を添加するために、本発明ではＸＲＤと計算法を併用した。ベントナイトにナトリウム化合物を投入して６５℃で１時間の間湿式撹拌した後、乾燥させたベントナイトをＸＲＤで分析し、以下の＜数式１＞に記載された通り、ナトリウム化合物の理論量を計算した。
【００４５】
[数１]
ナトリウム化合物使用量（ｇ）=（ベントナイトのＣＥＣ（ｅｑ／ｇ）×ベントナイトの重さ（ｇ）×ナトリウム化合物の分子量）／１０００×０．５
【００４６】
前記ＣＥＣはベントナイトの陽イオン交換容量（cation exchange capacity、ｍｅｑ／１００ｇ）である。
【００４７】
図４は、本発明に係るベントナイトからシリカ水和物の除去方法におけるナトリウム化合物の添加量に従うＸＲＤ結果である。図４に示すように、ナトリウム化合物の添加量によってピークが異に示されることが分かり、ナトリウム化合物であるＮａ２ＣＯ３の添加量をベントナイトＣＥＣの９０％以上にした場合、ＸＲＤでのピーク位置が変化しなかった。
【００４８】
以下の＜表１＞はベントナイトＣＥＣの１０％、２０％、４０％、６０％、８０％、９０％、１００％、１１０％、１２０％に対するＮａ２ＣＯ３量を示すものである。
【００４９】
【表１】
2016128375.tif 000003
【００５０】
この際、ベントナイトの使用量は１０．５ｇで、ベントナイトのＣＥＣは７８．４ｍｅｑ/１００ｇである。
【００５１】
また、図５は本発明に係るベントナイトからシリカ水和物の除去方法におけるナトリウム化合物の添加量に従うベントナイトの面間距離変化を示すグラフである。図５に示すように、ナトリウム化合物であるＮａ２ＣＯ３の量が増加するほど（００１）面の面間距離は減って、特に、Ｎａ２ＣＯ３が０．４ｇ以上添加した場合からは面間距離が変化せず、一定に維持されることが分かる。
【００５２】
したがって、本発明に係るベントナイトからシリカ水和物の除去方法におけるナトリウム化合物の添加量はベントナイト（００１）面の面間距離が変化しない地点である０．４〜０．５ｇのものが最も適切であることが分かる。
【００５３】
実験例２：ナトリウム化合物の添加有無及び超音波照射時間に従うモンモリロナイトの回収率分析
本発明に係るベントナイトからシリカ水和物の除去方法におけるナトリウム化合物の添加有無及び超音波照射時間に従うモンモリロナイトの回収率を調べて、その結果を図６に示す。
【００５４】
図６に示すように、ナトリウム化合物を添加することによってモンモリロナイトの回収率が格段に向上することが分かり、超音波照射時間を１０〜２０分間遂行した場合、高い回収率を示した。
【００５５】
実験例３：ベントナイト処理方法に従うベントナイトの回収量分析
ベントナイトの処理方法に従うモンモリロナイトの回収量を分析し、その結果を以下の＜表２＞及び図７に示した。
【００５６】
【表２】
2016128375.tif 000004
【００５７】
前記＜表２＞及び図７に示すように、本発明に係る実施形態２ではシリカ水和物が除去された高純度ベントナイト（モンモリロナイト）を６１．４重量％で得ることができるので最も高い回収率を示し、機械的撹拌と遠心分離だけではシリカ水和物が除去されたベントナイトをほとんど得ることができなかった。また、Ｎａ２ＣＯ３と遠心分離を使用した場合にもシリカ水和物が除去されたベントナイトを２４．７重量％で得ることができるので、本発明に係る実施形態２と比較するとシリカ水和物が除去されたベントナイトの量が格段に少ないことが分かり、超音波照射と遠心分離を用いた場合にも１６．５重量％で示されて実施形態２で得られる量に遠く及ばないことが分かる。
【００５８】
したがって、ベントナイトからシリカ水和物を除去し、多量のモンモリロナイトを得るためにはＮａ２ＣＯ３と超音波照射及び遠心分離が併行されなければならないことが分かる。
【００５９】
今まで本発明に係るベントナイトからシリカ水和物の除去方法に関する具体的な実施形態に関して説明したが、本発明の範囲から逸脱しない限度内ではさまざまな実施変形が可能であることは自明である。
【００６０】
したがって、本発明の範囲には説明された実施形態に限定されて定まってはならず、後述する特許請求範囲だけでなく、この特許請求範囲と均等なものにより定まらなければならない。
【００６１】
即ち、前述した実施形態は全ての面で例示的なものであり、限定的なものでないことと理解されなければならず、本発明の範囲は詳細な説明よりは後述する特許請求範囲により表されて、その特許請求範囲の意味及び範囲、そしてその等価概念から導出される全ての変更または変形された形態が本発明の範囲に含まれるものとして解析されなければならない。
【図１】
2016128375.tif 000005
【図２】
2016128375.tif 000006
【図３】
2016128375.tif 000007
【図４】
2016128375.tif 000008
【図５】
2016128375.tif 000009
【図６】
2016128375.tif 000010
【図７】
2016128375.tif 000011